(57)【要約】【課題】高温殺菌処理に用いられる金属箔を含むラミネート複合フィルムにおいて、硬化時に空気中の水分の影響を受け難く、無溶剤型接着剤として用いた場合に良好な作業性を有し、接着強度と耐酸性に優れる接着剤を提供すること。【解決手段】３官能以上のイソシアネート化合物（Ｃ２）と単官能アルコール（Ｄ）とを、前記化合物（Ｃ２）中のイソシアナト基：単官能アルコール（Ｄ）＝１００ｍｏｌ％：２５〜６５ｍｏｌ％で反応させることにより、アルコール付加イソシアネート（Ｅ）を得るステップと；３官能以上のイソシアネート化合物（Ｃ１）および前記（Ｅ）を含むポリイソシアネート（Ａ）と、酸価が０．５〜３０ｍｇＫＯＨ／ｇであるアルコール（Ｂ）とを、（Ａ）中のイソシアナト基と、（Ｂ）中の水酸基との当量比（イソシアナト基／水酸基）が０．７〜２．５であるように混合するステップ；とを含む、接着剤組成物の製造方法。【選択図】なし【特許請求の範囲】
【請求項１】
３官能以上のイソシアネート化合物（Ｃ２）と単官能アルコール（Ｄ）とを、当量比  ３官能以上のイソシアネート化合物（Ｃ２）中のイソシアナト基：単官能アルコール（Ｄ）＝１００ｍｏｌ％：２５〜６５ｍｏｌ％で反応させることにより、アルコール付加イソシアネート（Ｅ）を得るステップと；
３官能以上のイソシアネート化合物（Ｃ１）およびアルコール付加イソシアネート（Ｅ）を含むポリイソシアネート（Ａ）と、酸価が０．５〜３０ｍｇＫＯＨ／ｇであるアルコール（Ｂ）とを、ポリイソシアネート（Ａ）中のイソシアナト基と、アルコール（Ｂ）中の水酸基との当量比（イソシアナト基／水酸基）が０．７〜２．５であるように混合するステップ
とを含む、接着剤組成物の製造方法。
【請求項２】
アルコール付加イソシアネート（Ｅ）が、ポリイソシアネート（Ａ）１００重量％中に、２０〜８０重量％含まれる、請求項１記載の接着剤組成物の製造方法。
【請求項３】
３官能以上のイソシアネート化合物（Ｃ１）が、脂肪族ジイソシアネート、芳香脂肪族ジイソシアネート、および脂環族ジイソシアネートからなる群より選択される少なくとも１種のジイソシアネート化合物の３量体である、請求項１または２記載の接着剤組成物の製造方法。
【請求項４】
３官能以上のイソシアネート化合物（Ｃ２）が、脂肪族ジイソシアネート、芳香脂肪族ジイソシアネート、および脂環族ジイソシアネートからなる群より選択される少なくとも１種のジイソシアネート化合物の３量体である、請求項１〜３いずれか１項に記載の接着剤組成物の製造方法。
【請求項５】
単官能アルコール（Ｄ）が、脂環族アルコール（Ｄ１）である、請求項１〜４いずれか１項に記載の接着剤組成物の製造方法。
【請求項６】
アルコール（Ｂ）が、酸価が１〜１５ｍｇＫＯＨ／ｇであるポリオール（Ｂ１）を含む、請求項１〜５いずれか１項に記載の接着剤組成物の製造方法。
【請求項７】
ポリオール（Ｂ１）中の水酸基の全量１００ｍｏｌ％中、７０ｍｏｌ％以上が１級水酸基である、請求項６記載の接着剤組成物の製造方法。
【請求項８】
アルコール（Ｂ）が、酸価が１５〜４０ｍｇＫＯＨ／ｇであるポリオール（Ｂ１）と、単官能アルコール（Ｂ２）とを含み、アルコール（Ｂ）１００重量％中の前記単官能アルコール（Ｂ２）の含有量が５０重量％以下である、請求項１〜６いずれか１項に記載の接着剤組成物の製造方法。
【請求項９】
前記接着剤組成物が、下記式１の関係を満足する、請求項７記載の接着剤組成物の製造方法。
（１）Ｘａ／５６．１×Ｘｃ−Ｙｈ／５６．１×Ｙｃ≦０．２６
（式中、
Ｘａはポリオール（Ｂ１）の酸価（ｍｇＫＯＨ/ｇ）、
Ｘｃはポリオール（Ｂ１）と単官能アルコール（Ｂ２）との合計重量中のポリオール（Ｂ１）の重量比、
Ｙhは単官能アルコール（Ｂ２）の水酸基価（ｍｇＫＯＨ/ｇ）、
Ｙｃはポリオール（Ｂ１）と単官能アルコール（Ｂ２）との合計重量中の単官能アルコール（Ｂ２）の重量比である。）
【請求項１０】
単官能アルコール（Ｂ２）の分子量が１００以上６０００以下である、請求項７または８記載の接着剤組成物の製造方法。
【請求項１１】
前記接着剤組成物が無溶剤型である、請求項１〜１０いずれか１項に記載の接着剤組成物の製造方法。
【請求項１２】
金属箔を含むラミネート複合フィルム用である、請求項１〜１１いずれか１項に記載の接着剤組成物の製造方法。
【請求項１３】
少なくとも２つのシート状基材を、請求項１〜１２いずれか１項に記載の接着剤組成物の製造方法により得られる接着剤組成物を用いて積層させるステップを含む、積層体の製造方法。
【発明の詳細な説明】
【技術分野】
【０００１】
本発明は、接着剤組成物および積層体に関するものである。
【背景技術】
【０００２】
近年、法規制の強化および環境保全または安全性への配慮から、溶剤を含まない接着剤の要望が高まっており、高温殺菌処理に用いられる金属箔を含むラミネート複合フィルムにおいても、金属箔と各種プラスチックフィルム間の接着に使用されるラミネート接着剤の無溶剤化が検討されている。
【０００３】
従来、このような金属箔を含むラミネート複合フィルムに使用される溶剤型ラミネート接着剤としては、主剤としてポリオール化合物、硬化剤としてポリイソシアネート化合物を含有する２液型接着剤が好適に用いられており、また金属箔への耐内容物性（耐酸性）を付与する目的で、ポリオール化合物の分子末端への酸基の導入や、添加剤としてリン酸を併用する方法が広く知られている（例えば、特許文献１または２）。
【０００４】
一方で無溶剤型接着剤としては、無溶剤化による高粘度化の問題を考慮し、硬化後には十分な接着強度と内容物に対する耐酸性を付与することを目的として、一般に、低分子量タイプのポリオール化合物とポリイソシアネート化合物を含有する２液型無溶剤接着剤を、高温条件下で基材に塗布する方法が用いられている。
【０００５】
このため無溶剤型接着剤は、溶剤型接着剤と比較して硬化反応速度が格段に早くなることから、例えば高温殺菌処理用のラミネート接着剤として用いる場合に、金属箔への耐酸性を付与する目的で主剤に酸基を導入すると、酸基のウレタン化触媒効果により硬化がさらに促進され、主剤と硬化剤とを配合した後の粘度上昇が急激になり、作業性が著しく損なわれるという問題があった。
【０００６】
このような問題に対し、例えば特許文献３には、主剤ポリオール中の全水酸基の３０％以上を２級または３級の水酸基とし水酸基の反応性を下げる方法が提案されており、主剤に酸基を導入した場合でも粘度上昇が抑制でき、かつ耐酸性が良好な無溶剤型接着剤が開示されている。
【０００７】
しかしながら、一般に、２級または３級の水酸基はイソシアナト基との反応性が水と同等かそれ以下であるため、硬化時に空気中の水分の影響を受け易く、例えば高湿度下において塗布作業やエージング作業を行った場合には、低湿度下と比較してイソシアナト基と水との反応量が増大するため、接着強度や耐酸性が悪化するという問題があった。
【０００８】
また、例えば特許文献４には、ジイソシアネート末端プレポリマーと、イソシアナト基の一部をアルコールと反応させたジイソシアネートのアロファネート変性体とを用いて、加熱殺菌処理後の耐内容物性を向上させ、かつ良好なポットライフと作業性を確保できることが開示されている。
【０００９】
しかしながら、ジイソシアネートのアロファネート変性体を用いると長時間の加熱殺菌によって接着力が低下するという問題があった。
【先行技術文献】
【特許文献】
【００１０】
【特許文献１】特公平７−９４６５４号公報
【特許文献２】特開平２−８４４８２号公報
【特許文献３】特許４６３１０９３号公報
【特許文献４】特開２０１１−１６２６５６号公報
【発明の概要】
【発明が解決しようとする課題】
【００１１】
本発明は、高温殺菌処理に用いられる金属箔を含むラミネート複合フィルムにおいて、硬化時に空気中の水分の影響を受け難く、無溶剤型接着剤として用いた場合に良好な作業性を有し、さらには接着強度と耐酸性に優れる接着剤を提供することを目的とする。
【課題を解決するための手段】
【００１２】
本発明の一実施形態は、
３官能以上のイソシアネート化合物（Ｃ２）と単官能アルコール（Ｄ）とを、当量比  ３官能以上のイソシアネート化合物（Ｃ２）中のイソシアナト基：単官能アルコール（Ｄ）＝１００ｍｏｌ％：２５〜６５ｍｏｌ％で反応させることにより、アルコール付加イソシアネート（Ｅ）を得るステップと；
３官能以上のイソシアネート化合物（Ｃ１）およびアルコール付加イソシアネート（Ｅ）を含むポリイソシアネート（Ａ）と、酸価が０．５〜３０ｍｇＫＯＨ／ｇであるアルコール（Ｂ）とを、ポリイソシアネート（Ａ）中のイソシアナト基と、アルコール（Ｂ）中の水酸基との当量比（イソシアナト基／水酸基）が０．７〜２．５であるように混合するステップ
とを含む、接着剤組成物の製造方法を提供する。
【００１３】
本発明の一実施形態において、アルコール付加イソシアネート（Ｅ）は、ポリイソシアネート（Ａ）１００重量％中に２０〜８０重量％含まれていてよい。
【００１４】
本発明の一実施形態において、３官能以上のイソシアネート化合物（Ｃ１）は、脂肪族ジイソシアネート、芳香脂肪族ジイソシアネート、および脂環族ジイソシアネートからなる群より選択される少なくとも１種のジイソシアネート化合物の３量体であってよい。
【００１５】
本発明の一実施形態において、３官能以上のイソシアネート化合物（Ｃ２）は、脂肪族ジイソシアネート、芳香脂肪族ジイソシアネート、および脂環族ジイソシアネートからなる群より選択される少なくとも１種のジイソシアネート化合物の３量体であってよい。
【００１６】
本発明の一実施形態において、単官能アルコール（Ｄ）は、脂環族アルコール（Ｄ１）であってよい。
【００１７】
本発明の一実施形態において、アルコール（Ｂ）は、酸価が１〜１５ｍｇＫＯＨ／ｇであるポリオール（Ｂ１）を含んでいてよい。
【００１８】
本発明の一実施形態において、ポリオール（Ｂ１）中の水酸基の全量１００ｍｏｌ％中、７０ｍｏｌ％以上が１級水酸基であってよい。
【００１９】
本発明の一実施形態において、アルコール（Ｂ）は、酸価が１５〜４０ｍｇＫＯＨ／ｇであるポリオール（Ｂ１）と、単官能アルコール（Ｂ２）とを含み、アルコール（Ｂ）１００重量％中の前記単官能アルコール（Ｂ２）の含有量は５０重量％以下であってよい。
【００２０】
本発明の一実施形態は、下記式１の関係を満足する、接着剤組成物を提供する：
（１）Ｘａ／５６．１×Ｘｃ−Ｙｈ／５６．１×Ｙｃ≦０．２６
（式中、
Ｘａはポリオール（Ｂ１）の酸価（ｍｇＫＯＨ/ｇ）、
Ｘｃはポリオール（Ｂ１）と単官能アルコール（Ｂ２）との合計重量中のポリオール（Ｂ１）の重量比、
Ｙhは単官能アルコール（Ｂ２）の水酸基価（ｍｇＫＯＨ/ｇ）、
Ｙｃはポリオール（Ｂ１）と単官能アルコール（Ｂ２）との合計重量中の単官能アルコール（Ｂ２）の重量比である。）。
【００２１】
本発明の一実施形態において、単官能アルコール（Ｂ２）の分子量は１００以上６０００以下であってよい。
【００２２】
本発明の一実施形態において、接着剤組成物は無溶剤型であってよい。
【００２３】
本発明の一実施形態において、接着剤組成物は金属箔を含むラミネート複合フィルム用であってよい。
【００２４】
本発明の一実施形態は、少なくとも２つのシート状基材を、本発明の製造方法により製造される接着剤組成物を用いて積層させるステップを含む、積層体の製造方法を提供する。積層体の製造方法は、
３官能以上のイソシアネート化合物（Ｃ２）と単官能アルコール（Ｄ）とを、当量比  ３官能以上のイソシアネート化合物（Ｃ２）中のイソシアナト基：単官能アルコール（Ｄ）＝１００ｍｏｌ％：２５〜６５ｍｏｌ％で反応させることにより、アルコール付加イソシアネート（Ｅ）を得るステップと；
３官能以上のイソシアネート化合物（Ｃ１）およびアルコール付加イソシアネート（Ｅ）を含むポリイソシアネート（Ａ）と、酸価が０．５〜３０ｍｇＫＯＨ／ｇであるアルコール（Ｂ）とを、ポリイソシアネート（Ａ）中のイソシアナト基と、アルコール（Ｂ）中の水酸基との当量比（イソシアナト基／水酸基）が０．７〜２．５であるように混合することにより接着剤組成物を得るステップと；
得られた接着剤組成物を用いて少なくとも２つのシート状基材を積層させるステップ
とを含んでよい。
【００２５】
本発明の一実施形態は、
ポリイソシアネート（Ａ）とアルコール（Ｂ）を含む接着剤組成物であって、
ポリイソシアネート（Ａ）が、３官能以上のイソシアネート化合物（Ｃ１）とアルコール付加イソシアネート（Ｅ）とを含み、
前記アルコール付加イソシアネート（Ｅ）が、３官能以上のイソシアネート化合物（Ｃ２）と単官能アルコール（Ｄ）とを、当量比  ３官能以上のイソシアネート化合物（Ｃ２）中のイソシアナト基：単官能アルコール（Ｄ）＝１００ｍｏｌ％：２５〜６５ｍｏｌ％で反応させてなり、
アルコール（Ｂ）の酸価が、０．５〜３０ｍｇＫＯＨ／ｇであり、
ポリイソシアネート（Ａ）中のイソシアナト基と、アルコール（Ｂ）中の水酸基との当量比（イソシアナト基／水酸基）が０．７〜２．５である、
接着剤組成物を提供する。
【発明の効果】
【００２６】
本発明により、高温殺菌処理に用いられる金属箔を含むラミネート複合フィルムにおいて、硬化時に空気中の水分の影響を受け難く、無溶剤型接着剤として用いた場合に良好な作業性を有し、さらには接着強度と耐酸性に優れる接着剤を提供することができる。
【発明を実施するための形態】
【００２７】
以下に本発明の実施の形態を詳細に説明するが、以下に記載する構成要件の説明は、本発明の実施態様の一例であり、本発明はその精神および範囲を超えない限りこれらの内容に限定されない。
【００２８】
本発明はポリイソシアネート（Ａ）とアルコール（Ｂ）を含む接着剤組成物である。本発明の接着剤組成物は、ポリイソシアネート（Ａ）とアルコール（Ｂ）とを使用時に混合する、いわゆる２液硬化型であってもよいし、ポリイソシアネート（Ａ）とアルコール（Ｂ）とが予め混合された１液型であってもよい。本発明の接着剤組成物は、好ましくは、２液硬化型である。また、本発明の接着剤組成物において、ポリイソシアネート（Ａ）やアルコール（Ｂ）を、それぞれ複数種類用いてもよい。アルコール（Ｂ）は、ポリオール（Ｂ１）と単官能アルコール（Ｂ２）との混合物であることが好ましいが、ポリオール（Ｂ１）単独であってもよい。
【００２９】
＜ポリイソシアネート（Ａ）＞
本発明のポリイソシアネート（Ａ）は、３官能以上のイソシアネート化合物（Ｃ１）と、３官能以上のイソシアネート化合物（Ｃ２）および単官能アルコール（Ｄ）を当量比が３官能以上のイソシアネート化合物（Ｃ２）中のイソシアナト基１００ｍｏｌ％に対して単官能アルコール（Ｄ）２５〜６５ｍｏｌ％となるように反応させて得られた反応生成物であるアルコール付加イソシアネート（Ｅ）とを含んでなる。ポリイソシアネート（Ａ）１００重量％中のアルコール付加イソシアネート（Ｅ）の割合としては、耐酸性とポットライフ及び接着強度の観点から、２０〜８０重量％であることが好ましく、より好ましくは３０〜５０重量％である。
【００３０】
＜３官能以上のイソシアネート化合物（Ｃ１）＞
本発明の３官能以上のイソシアネート化合物（Ｃ１）としては、イソシアナト基を３つ以上有する化合物であれば特に限定されないが、例えば、脂肪族ジイソシアネート、芳香族ジイソシアネート、芳香脂肪族ジイソシアネート、および脂環族ジイソシアネート等のジイソシアネート化合物の３量体である、ビュレット体、ヌレート体、アダクト体、アロファネート体、ならびにイソシアネートとポリオールを反応させたウレタンプレポリマー等が挙げられるが、これらに限定されない。
【００３１】
脂肪族ジイソシアネートとしては、例えば、トリメチレンジイソシアネート、テトラメチレンジイソシアネート、ヘキサメチレンジイソシアネート（別名：ＨＤＩ）、ペンタメチレンジイソシアネート、１，２−プロピレンジイソシアネート、２，３−ブチレンジイソシアネート、１，３−ブチレンジイソシアネート、ドデカメチレンジイソシアネート、２，４，４−トリメチルヘキサメチレンジイソシアネート等を挙げることができるが、これらに限定されない。
【００３２】
芳香族ジイソシアネートとしては、例えば、１，３−フェニレンジイソシアネート、４，４’−ジフェニルジイソシアネート、１，４−フェニレンジイソシアネート、４，４’−ジフェニルメタンジイソシアネート、２，４−トリレンジイソシアネート、２，６−トリレンジイソシアネート、４，４’−トルイジンジイソシアネート、２，４，６−トリイソシアネートトルエン、１，３，５−トリイソシアネートベンゼン、ジアニシジンジイソシアネート、４，４’−ジフェニルエーテルジイソシアネート、４，４’，４”−トリフェニルメタントリイソシアネート等を挙げることができるが、これらに限定されない。
【００３３】
芳香脂肪族ジイソシアネートとは、分子中に１つ以上の芳香環を有する脂肪族イソシアネートを意味し、例えば、ｍ−又はｐ−キシリレンジイソシアネート（別名：ＸＤＩ）、α，α，α′，α′−テトラメチルキシリレンジイソシアネート（別名：ＴＭＸＤＩ）等を挙げることができるが、これらに限定されない。
【００３４】
脂環族ジイソシアネートとしては、例えば、３−イソシアネートメチル−３，５，５−トリメチルシクロヘキシルイソシアネート、イソホロンジイソシアネート（別名：ＩＰＤＩ）、１，３−シクロペンタンジイソシアネート、１，３−シクロヘキサンジイソシアネート、１，４−シクロヘキサンジイソシアネート、メチル−２，４−シクロヘキサンジイソシアネート、メチル−２，６−シクロヘキサンジイソシアネート、４，４’−メチレンビス（シクロヘキシルイソシアネート）、１，４−ビス（イソシアネートメチル）シクロヘキサン等を挙げることができるが、これらに限定されない。
【００３５】
ウレタンプレポリマーを構成するポリオールとしては特に限定されないが、ポリエーテルポリオール、ポリエステルポリオール、ポリアルキレンポリオール、ポリカーボネートポリオール等の各種ポリオールが挙げることができるが、これらに限定されない。これらのポリオールは単独で、または２種以上を混合して用いることができる。
【００３６】
ポリエーテルポリオールとしては、例えば、エチレンオキシド、プロピレンオキシド、ブチレンオキシド、テトラヒドロフラン等のオキシラン化合物を、例えば、水、エチレングリコール、プロピレングリコール、トリメチロールプロパン、グリセリン等の低分子量ポリオールを開始剤として重合して得られるポリエーテルポリオール等が挙げられるが、これらに限定されない。
【００３７】
ポリエステルポリオールとしては、以下の例には限定されないが、例えば、二塩基酸とジオールとのエステル化反応により得られる縮合物、前記ジオールを開始剤として得られるカプロラクトン重合物、バレロラクトン重合物、メチルバレロラクトン重合物、乳酸重合物、及びひまし油脂肪酸重合物等、ならびに、前記重縮合物中の水酸基と酸無水物との反応物等が挙げられる。
【００３８】
二塩基酸としては、以下の例には限定されないが、例えば、アジピン酸、イソフタル酸、テレフタル酸、マレイン酸、フマル酸、コハク酸、シュウ酸、マロン酸、ピメリン酸、アゼライン酸、セバシン酸、スベリン酸、グルタル酸、１、４−シクロヘキシルジカルボン酸、ダイマー酸、水添ダイマー酸等が挙げられる。
【００３９】
ジオールとしては、以下の例には限定されないが、エチレングリコール、ジエチレングリコール、トリエチレングリコール、プロピレングリコール、１，３−プロパンジオール、１，４−ブタンジオール、１，３−ブタンジオール、１，６−ヘキサンジオール、１，８−オクタンジオール、１，９−ノナンジオール、ネオペンチルグリコール、３−メチル−１，５−ペンタンジオール、２−メチル−１，３−プロパンジオール、３，３，５−トリメチルペンタンジオール、２、４−ジエチル−１，５−ペンタンジオール、１，１２−オクタデカンジオール、１，２−アルカンジオール、１，３−アルカンジオール、１−モノグリセライド、２−モノグリセライド、１−モノグリセリンエーテル、２−モノグリセリンエーテル、ダイマージオール、水添ダイマージオール等が挙げられる。
【００４０】
酸無水物としては、以下の例には限定されないが、無水フタル酸、無水トリメリット酸、無水ピロメリット酸の他、新日本理化（株）より入手できる、リカシッドＴＭＥＧ−Ｘ（ただしＸは、１００、２００、５００、６００、Ｓ）、リカシッドＴＭＡ−Ｘ（ただしＸは、Ｃ、１０、１５）等の無水トリメリット酸エステル無水物が挙げられる。
【００４１】
ポリアルキレンポリオールとしては、例えば、ポリブタジエンポリオール、水素化ポリブタジエンポリオール、ポリイソプレンポリオール、水素化ポリイソプレンポリオール等が挙げられるが、これらに限定されない。
【００４２】
ポリカーボネートポリオールとしては、例えば、ポリテトラメチレンカーボネートポリオール、ポリヘキサメチレンカーボネートポリオール、ポリシクロヘキサンジメチレンカーボネートポリオール、ポリ−３−メチル−１、５−ペンタンジオールカーボネートポリオール、ポリ−２−メチル−１、８−オクタンジオールカーボネートポリオール、ポリ−１、９−ノナンジオールカーボネートポリオール等が挙げられるが、これらに限定されない。
【００４３】
ウレタンプレポリマーを構成するイソシアネートとしては、特に限定されないが、上記例示した脂肪族ジイソシアネート、芳香族ジイソシアネート、芳香脂肪族ジイソシアネート、および脂環族ジイソシアネート等のジイソシアネート化合物またはそれらの３量体である、ビュレット体、ヌレート体、アダクト体、アロファネート体が挙げられる。
【００４４】
３官能以上のイソシアネート化合物（Ｃ１）の数平均分子量は、２，０００以下であることが、ポットライフが良好であるため好ましい。３官能以上のイソシアネート化合物（Ｃ１）の数平均分子量は、さらに好ましくは１，５００以下である。
【００４５】
これらの３官能以上のイソシアネート化合物（Ｃ１）は単独で、または２種以上を混合して用いることができる。
【００４６】
なかでも、本発明の接着剤組成物を無溶剤型接着剤として使用する場合は、脂環族ジイソシアネートまたは脂肪族ジイソシアネートのビュレット体、ヌレート体、アダクト体、アロファネート体の使用が、粘度とポットライフ、及び耐酸性の面で好ましく、さらに接着強度の観点から、ＩＰＤＩヌレート体と、ＨＤＩビュレット体またはＨＤＩヌレート体とを併用することが特に好ましい。ＩＰＤＩヌレート体の使用量としては、３官能以上のイソシアネート化合物（Ｃ１）中１０〜５０重量％含有することが好ましく、より好ましくは２０〜４０重量％である。
【００４７】
＜アルコール付加イソシアネート（Ｅ）＞
本発明のアルコール付加イソシアネート（Ｅ）は、３官能以上のイソシアネート化合物（Ｃ２）と単官能アルコール（Ｄ）とを、３官能以上のイソシアネート化合物（Ｃ２）中のイソシアナト基１００ｍｏｌ％に対して単官能アルコール（Ｄ）２５〜６５ｍｏｌ％であるように反応させて得られる。アルコール付加イソシアネート（Ｅ）は、３官能以上のイソシアネート化合物（Ｃ２）１分子に単官能アルコール（Ｄ）が１分子、２分子、３分子、またはそれ以上付加した付加体（１官能〜多官能のアルコール付加イソシアネート化合物）の混合物である。
【００４８】
アルコール付加イソシアネート（Ｅ）の製造方法としては、特に制限なく、例えば３官能以上のイソシアネート化合物（Ｃ２）と、単官能アルコール（Ｄ）とを、窒素等の不活性ガスの雰囲気下、既知のウレタン化反応により反応させることで得ることができる。
【００４９】
単官能アルコール（Ｄ）は、３官能以上のイソシアネート化合物（Ｃ２）中のイソシアナト基１００ｍｏｌ％に対して２５〜６５ｍｏｌ％であることが好ましい。単官能アルコール（Ｄ）の反応率が２５ｍｏｌ％未満の場合、十分な耐酸性が得られず、反応率が６５ｍｏｌ％より大きい場合、接着強度が低下する。好ましくは反応率が３０〜５０ｍｏｌ％である。反応生成物であるアルコール付加イソシアネート（Ｅ）には、未反応の３官能以上のイソシアネート化合物（Ｃ２）が残存して含まれていてもよい。
【００５０】
＜３官能以上のイソシアネート化合物（Ｃ２）＞
アルコール付加イソシアネート（Ｅ）の原料となる３官能以上のイソシアネート化合物（Ｃ２）は、イソシアナト基を３つ以上有する化合物であれば特に限定されないが、例えば、脂肪族ジイソシアネート、芳香族ジイソシアネート、芳香脂肪族ジイソシアネート、および脂環族ジイソシアネート等のジイソシアネート化合物の３量体である、ビュレット体、ヌレート体、アダクト体、アロファネート体、ならびにイソシアネートとポリオールを反応させたウレタンプレポリマー等が挙げられる。ジイソシアネートおよびウレタンプレポリマーの好ましい具体例としては、３官能以上のイソシアネート化合物（Ｃ１）として例示したものと同じものが挙げられる。
【００５１】
３官能以上のイソシアネート化合物（Ｃ２）は３官能以上のイソシアネート化合物（Ｃ１）と同じであっても良いし、異なっていても良い。接着剤組成物を無溶剤型接着剤として使用する場合は、粘度とポットライフ、及び耐酸性の面でジイソシアネートとしては脂肪族ジイソシアネートが好ましく、より好ましくはＨＤＩである。また、３量体としてはビュレット体、ヌレート体、アダクト体が好ましく、より好ましくはビュレット体、ヌレート体である。
【００５２】
＜単官能アルコール（Ｄ）＞
単官能アルコール（Ｄ）としては、分子中に水酸基を１つ有するものであれば特に限定されないが、例えば、脂環族アルコール（Ｄ１）、脂肪族アルコール、芳香族アルコールが挙げられるが、これらに限定されない。
【００５３】
脂環族アルコール（Ｄ１）としては、芳香族性を有しない飽和または不飽和の炭素環を1つ以上含むアルコールであれば特に限定されない。飽和または不飽和の炭素環としては、シクロプロパン、シクロブタン、シクロペンタン、シクロヘキサン、シクロヘプタン、シクロオクタン、シクロノナン、シクロデカン、シクロウンデカン、およびシクロドデカン等の単環のシクロアルカン；シクロプロペン、シクロブテン、シクロプロペン、シクロヘキセン、シクロヘプテン、およびシクロオクテン等の単環のシクロアルケン；ビシクロウンデカン、デカヒドロナフタレン等の二環式アルカン；ノルボルネン、ノルボルナジエン等の二環式アルケン；トリシクロデカン、アダマンタン、ステロイド等の三環以上のアルカンまたはアルケンなどが挙げられるが、これらに限定されない。前記炭素環は、脂肪族の分枝を有していても構わない。
【００５４】
脂環族アルコール（Ｄ１）の好ましい具体例としては、シクロペンタノール、メチルシクロペンタノール、シクロペンチルメタノール、シクロペンチルプロパノール、シクロヘキサノール、シクロヘキシルエタノール、シクロヘキシルプロパノール、シクロヘキシルブタノール、メチル−,エチル−,プロピル−およびブチルシクロヘキサノール、シクロヘプタノール、シクロオクタノール、メントール、デカヒドロ-２-ナフトール、ボルネオール、ヒドロキシジシクロペンタジエン、コレステロール等が挙げられるが、これらに限定されない。
【００５５】
脂肪族アルコールとしては、例えば、メタノール、エタノール、プロパノール、ブタノール、ペンタノール、ヘキサノール、オクタノール、ノナノール、デカノール、ウンデカノール、ドデカノール、トリデカノール、テトラデカノール、ペンタデカノール、ヘキサデカノール、ヘプタデカノール、オクタデカノール、ノナデカノール、エイコサノール、ヘンエイコサノール、ドコサノール、トリコサノール、テトラコサノール、ペンタコサノール等の直鎖アルキル基を有する単官能アルコール、
２−ブタノール、イソブタノール、ｔｅｒｔ−ブタノール、２−ペンタノール、３−ペンタノール、イソペンタノール、２−メチル−１−ブタノール、２−メチル−３−ブタノール、２，２−ジメチル−１−プロパノール、ｔｅｒｔ−ペンタノール、２−ヘキサノール、３−ヘキサノール、イソヘキサノール、２−メチル−２−ペンタノール、２−メチル−１−ペンタノール、３−メチル−１−ペンタノール、２−エチル−１−ブタノール、３，３−ジメチル−１−ブタノール、２−ヘプタノール、３−ヘプタノール、４−ヘプタノール、５−メチル−１−ヘキサノール、４−メチル−１−ヘキサノール、３−メチル−１−ヘキサノール、２−エチル−２−メチル−１−ブタノール、イソオクタノール、２−エチル−１−ヘキサノール、イソノナノール、３．５．５−トリメチルヘキサノール、イソデカノール、イソウンデカノール、５−エチル−２−ノナノール、イソドデデカノール、イソトリデカノール、イソテトラデカノール、イソペンタデカノール、イソヘキデカノール、２−ヘキシルデカノール、３，９−ジエチル−６−トリデカノール、２−イソヘプチルイソウンデカノール、２−オクチルドデカノール、２−デシルテトラデカノール、２−メチルステアリルアルコール等の分岐アルキル基を有する単官能アルコールが挙げられるが、これらに限定されない。
【００５６】
芳香族アルコールとしては、例えば、ベンジルアルコール、メチルフェニルメタノール、メトキシフェニルメタノール、エチルフェニルメタノール、エトキシフェニルメタノール、ブチルフェニルメタノール、ブトキシフェニルメタノール、フェニルエタノール、メチルフェニルエタノール、メトキシフェニルエタノール、エチルフェニルエタノール、エトキシフェニルエタノール、ブチルフェニルエタノール、ブトキシフェニルエタノール、フェニルプロパノール、メチルフェニルプロパノール、メトキシフェニルプロパノール、エチルフェニルプロパノール、エトキシフェニルプロパノール、ブチルフェニルプロパノール、ブトキシフェニルプロパノール、フェニルブタノール、メチルフェニルブタノール、メトキシフェニルブタノール、エチルフェニルブタノール、エトキシフェニルブタノール、ブチルフェニルブタノール、ブトキシフェニルブタノール、フルフリルアルコール等が挙げられるが、これらに限定されない。
【００５７】
なかでも脂環族アルコール（Ｄ１）の使用が、接着強度の観点から特に好ましい。これらの単官能アルコールは単独で、または２種以上を混合して用いることができる。
【００５８】
＜アルコール（Ｂ）＞
本発明のアルコール（Ｂ）としては、酸価が０．５〜３０ｍｇＫＯＨ/ｇであれば特に限定されず、例えば、酸基を有するポリエステルポリオール等が挙げられる。ポリオール（Ｂ）の酸価が０．５ｍｇＫＯＨ/ｇ未満の場合、十分な耐酸性が得られず、３０ｍｇＫＯＨ/ｇより大きい場合、ポットライフが悪化する。好ましくは１ｍｇＫＯＨ／ｇ〜２５ｍｇＫＯＨ／ｇである。
【００５９】
アルコール（Ｂ）は、ポリオール（Ｂ１）と単官能アルコール（Ｂ２）とを含むことが好ましいが、ポリオール（Ｂ１）単独であってもよい。アルコール（Ｂ）がポリオール（Ｂ１）単独である場合には、ポリオール（Ｂ１）の酸価は１〜１５ｍｇＫＯＨ／ｇであってよい。また、アルコール（Ｂ）がポリオール（Ｂ１）と単官能アルコール（Ｂ２）とを含む場合には、ポリオール（Ｂ１）の酸価は１５〜４０ｍｇＫＯＨ／ｇであってよく、アルコール（Ｂ）１００重量％中の前記単官能アルコール（Ｂ２）の含有量は５０重量％以下であってよい。アルコール（Ｂ）１００重量％中の前記単官能アルコール（Ｂ２）の含有量は１〜５０重量であることが好ましく、より好ましくは１〜４０重量％である。
【００６０】
＜ポリオール（Ｂ１）＞
本発明のポリオール（Ｂ１）としては、酸価が１〜４０ｍｇＫＯＨ/ｇであれば特に限定されず、例えば、酸基を有するポリエステルポリオール等が挙げられる。ポリオール（Ｂ１）の酸価が１ｍｇＫＯＨ/ｇ未満の場合、十分な耐酸性が得られず、４０ｍｇＫＯＨ/ｇより大きい場合、ポットライフが悪化する。ポリオール（Ｂ１）の酸価は、例えば１〜２５ｍｇＫＯＨ/ｇ、１〜３０ｍｇＫＯＨ/ｇ、１〜４０ｍｇＫＯＨ/ｇ、２〜２５ｍｇＫＯＨ/ｇ、２〜３０ｍｇＫＯＨ/ｇ、２〜４０ｍｇＫＯＨ/ｇ、などであってよい。ポリオール（Ｂ１）の酸価は、より好ましくは２ｍｇＫＯＨ／ｇ以上、２５ｍｇＫＯＨ／ｇ未満である。
【００６１】
酸基を有するポリエステルポリオールとしては、以下の例には限定されないが、例えば、二塩基酸とジオールとのエステル化反応により得られる縮合物、前記ジオールを開始剤として得られるカプロラクトン重合物、バレロラクトン重合物、メチルバレロラクトン重合物、乳酸重合物、及び、ひまし油脂肪酸重合物等ならびに、前記重縮合物中の水酸基と酸無水物との反応物等が挙げられる。
【００６２】
二塩基酸としては、以下の例には限定されないが、例えば、アジピン酸、イソフタル酸、テレフタル酸、マレイン酸、フマル酸、コハク酸、シュウ酸、マロン酸、ピメリン酸、アゼライン酸、セバシン酸、スベリン酸、グルタル酸、１、４−シクロヘキシルジカルボン酸、ダイマー酸、水添ダイマー酸等が挙げられる。
【００６３】
ジオールとしては、以下の例には限定されないが、エチレングリコール、ジエチレングリコール、トリエチレングリコール、プロピレングリコール、１，３−プロパンジオール、１，４−ブタンジオール、１，３−ブタンジオール、１，６−ヘキサンジオール、１，８−オクタンジオール、１，９−ノナンジオール、ネオペンチルグリコール、３−メチル−１，５−ペンタンジオール、２−メチル−１，３−プロパンジオール、３，３，５−トリメチルペンタンジオール、２、４−ジエチル−１，５−ペンタンジオール、１，１２−オクタデカンジオール、１，２−アルカンジオール、１，３−アルカンジオール、１−モノグリセライド、２−モノグリセライド、１−モノグリセリンエーテル、２−モノグリセリンエーテル、ダイマージオール、水添ダイマージオール等が挙げられる。
【００６４】
酸無水物としては、以下の例には限定されないが、無水フタル酸、無水トリメリット酸、
無水ピロメリット酸の他、新日本理化（株）より入手できる、リカシッドＴＭＥＧ−Ｘ（ただしＸは、１００、２００、５００、６００、Ｓ）、リカシッドＴＭＡ−Ｘ（ただしＸは、Ｃ、１０、１５）等の無水トリメリット酸エステル無水物が挙げられる。
【００６５】
ポリオール（Ｂ１）中の水酸基としては、全水酸基の７０ｍｏｌ％以上が１級水酸基であること、つまり、２級または３級水酸基が全水酸基の３０ｍｏｌ％未満であることが好ましい。この範囲であると、ポリオール成分の反応性が高くなり、塗布作業やエージング作業時の湿度条件によらず十分な接着強度や耐酸性が得られるためである。
【００６６】
本明細書において１級水酸基とは、水酸基（−ＯＨ）が結合している炭素原子に結合している炭素原子の数が１つである基を意味し、２級水酸基または３級水酸基とは、前記炭素原子の数が２つまたは３つである基を意味する。
【００６７】
ポリオール（Ｂ１）の数平均分子量は、３００〜５０００であると耐酸性及びポットライフが良好であるため好ましい。ポリオール（Ｂ１）の数平均分子量は、さらに好ましくは４５０〜２０００である。
【００６８】
これらのポリオールは、単独で、または２種以上を混合して用いることができる。
【００６９】
＜単官能アルコール（Ｂ２）＞
本発明の単官能アルコール（Ｂ２）としては特に限定されないが、例えば、脂肪族モノオール、脂環族モノオール、芳香脂肪族モノオール、ポリオキシアルキレンモノオール、及びオキシカルボン酸エステル等が挙げられる。
【００７０】
脂肪族モノオールとしては、メタノール、エタノール、プロパノール、ブタノール、ペンタノール、ヘキサノール、ヘプタノール、オクタノール、ノナノール、デカノールラウリルアルコール、ミリスチルアルコール、ペンタデカノール、セチルアルコール、ヘプタデカノール、ステアリルアルコール、ノナデカノール、その他のアルカノール（Ｃ２０〜５０）、オレイルアルコール、およびこれらの異性体が挙げられるが、これらに限定されない。
【００７１】
脂環族モノオールとしては、シクロヘキサノール、メチルシクロヘキサノール、４−ブチルシクロヘキサノール、４−ペンチルシクロヘキサノール、４−ヘキシルシクロヘキサノール、シクロデカノール、シクロドデカノール、シクロペンタデカノール、４−イソプロピルシクロヘキサノール、３，５，５−トリメチルシクロヘキサノール、メントール、２−ノルボルナノール、ボルネオール、２−アダマンタノール、ジシクロヘキシルメタノール、デカトール、２−シクロヘキシルシクロヘキサノール、４−シクロヘキシルシクロヘキサノール、４−（４−プロピルシクロヘキシル）シクロヘキサノール、４−（４−ペンチルシクロヘキシル）シクロヘキサノール、α−アンブリノール、デスオキシコルチコステロン、１１−デヒドロコルチコステロン、コレステロール、β−シトステロール、カンペステロール、スチグマステロール、ブラシカステロール、ラノステロール、エルゴステロール、β−コレスタノール、テストステロン、エストロン、ジギトキシゲニン、デヒドロエピアンドロステロン、コプロスタノール、プレグネノロン、エピコレスタノール、７−デヒドロコレステロール、安息香酸エストラジオール、チゴゲニン、ヘコゲニン、メタンジエノン、酢酸コルチゾン、ステノロン、およびこれらの異性体が挙げられるが、これらに限定されない。
【００７２】
芳香脂肪族モノオールとしては、ベンジルアルコール等が挙げられるが、これに限定されない。
【００７３】
ポリオキシアルキレンモノオールとしては、例えば、活性水素を１個含有するアルキル化合物等を開始剤として、エチレンオキサイド、プロピレンオキサイド、ブチレンオキサイド、テトラヒドロフラン等のアルキレンオキサイドを開環付加重合させたものが挙げられるが、これらに限定されない。
【００７４】
オキシカルボン酸エステルとしては、グリコール酸、乳酸、タルトロン酸、グリセリン酸、ヒドロキシ酢酸、ヒドロキシ酪酸、リンゴ酸、クエン酸、イソクエン酸、リシノール酸、α−オキシプロピオン酸、オキシコハク酸、ジオキシコハク酸、ヒドロキシステアリン酸、リシノエライジン酸、リシノステアロール酸、マンデル酸等のオキシカルボン酸と上記モノオール類とから得られる水酸基含有エステル等が挙げられるが、これらに限定されない。
【００７５】
単官能アルコール（Ｂ２）の数平均分子量は、１００〜６，０００であるとポットライフが良好であるため望ましい。単官能アルコール（Ｂ２）の数平均分子量は、さらに好ましくは２００〜４，０００である。
【００７６】
アルコール（Ｂ）としては、酸価が１〜１５ｍｇＫＯＨ／ｇであるポリオール（Ｂ１）を単独で用いることができる。ポリオール（Ｂ１）の酸価が１ｍｇＫＯＨ/ｇ以上であると十分な耐内容物性が得られ、１５ｍｇＫＯＨ/ｇ未満であるとポットライフが良好となる。好ましくは２ｍｇＫＯＨ／ｇ以上、１０ｍｇＫＯＨ／ｇ未満である。
【００７７】
また、酸価が１５〜４０ｍｇＫＯＨ／ｇであるポリオール（Ｂ１）と、単官能アルコール（Ｂ２）を組み合わせることでより高い耐酸性を達成することができる。ポリオール（Ｂ１）の酸価が１５ｍｇＫＯＨ/ｇ以上であると高い耐内容物性が得られる。また、４０ｍｇＫＯＨ/ｇ未満であるとポットライフが良好となる。ポリオール（Ｂ１）の酸価は、例えば１５〜２５ｍｇＫＯＨ/ｇ、１５〜３０ｍｇＫＯＨ/ｇ、１５〜４０ｍｇＫＯＨ/ｇ、などであってよい。ポリオール（Ｂ１）の酸価は、より好ましくは１５ｍｇＫＯＨ／ｇ以上、２５ｍｇＫＯＨ／ｇ未満である。
【００７８】
ポリオール（Ｂ１）と単官能アルコール（Ｂ２）を併用する場合には、下記式１の関係を満足するとポットライフが向上するため好ましい。
（１）Ｘａ／５６．１×Ｘｃ−Ｙｈ／５６．１×Ｙｃ≦０．２６
（式中、Ｘａはポリオール（Ｂ１）の酸価（ｍｇＫＯＨ/ｇ）、Ｘｃはポリオール（Ｂ１）と単官能アルコール（Ｂ２）との合計重量中のポリオール成分（Ｂ１）の重量比、
Ｙhは単官能アルコール（Ｂ２）の水酸基価（ｍｇＫＯＨ/ｇ）、Ｙｃはポリオール（Ｂ１）と単官能アルコール（Ｂ２）との合計重量中の単官能アルコール（Ｂ２）の重量比である。）
【００７９】
式１の左辺の値は、上述のように０．２６以下であってよいが、０．２３以下であることがより好ましい。
【００８０】
本発明の接着剤組成物は、ポリイソシアネート（Ａ）中のイソシアナト基と、アルコール（Ｂ）中の水酸基の当量比（イソシアナト基／水酸基）が０．７〜２．５であり、好ましくは０．８〜２．５、より好ましくは１．０〜２．０である。イソシアナト基／水酸基比が０．７より小さい場合、十分な接着強度が得られず、イソシアナト基／水酸基比が２．５より大きい場合、耐酸性が悪化する。
【００８１】
本発明の接着剤組成物は、安全性や環境負荷低減の観点から無溶剤型接着剤として使用することが好ましいが、必要に応じて少量の有機溶剤または水を含有することもできる。
【００８２】
有機溶剤としては、以下の例には限定されないが、例えば、メタノール、エタノール、ノルマルプロパノール、イソプロパノール、ノルマルブタノール、イソブタノール、ターシャリーブタノール等の炭素原子数１〜７の脂肪族アルコール類；プロピレングリコールモノメチルエーテル、プロピレングリコールモノエチルエーテル、プロピレングリコールモノプロピルエーテル、プロピレングリコールモノイソプロピルエーテル、プロピレングリコールモノブチルエーテル等のグリコールモノエーテル類；アセトンおよびメチルエチルケトン等のケトン類；酢酸エチルおよび酢酸プロピル等のエステル類；ジメチルカーボネート等の炭酸エステル類等が挙げられる。
【００８３】
これらの有機溶剤または水は、単独で、または２種以上を混合して用いることができる。
【００８４】
本発明の接着剤組成物は、さらに接着強度や耐酸性を向上させる目的で、シランカップリング剤、またはリンの酸素酸もしくはその誘導体を含有することができ、アルコール（Ｂ）の合計１００重量％に対して、好ましくは０．０１〜５重量％、さらには０．０２〜３重量％含有することが好ましい。
【００８５】
シランカップリング剤としては、例えば、γ−アミノプロピルトリエトキシシラン、γ−アミノプロピルトリメトキシシラン、Ｎ−β（アミノエチル）−γ−アミノプロピルトリメトキシシラン、Ｎ−β（アミノエチル）−γ−アミノプロピルトリメチルジメトキシシラン、Ｎ−フェニル−γ−アミノプロピルトリメトキシシラン等のアミノシラン類、
β−（３，４−エポキシシクロヘキシル）エチルトリメトキシシラン、γ−グリシドキシプロピルトリメトキシシラン、γ−グリシドキシプロピルトリエトキシシラン等のエポキシシラン類、
ビニルトリス（β−メトキシエトキシ）シラン、ビニルトリエトキシシラン、ビニルトリメトキシシラン、γ−メタクリロキシプロピルトリメトキシシラン等のビニルシラン類、
ヘキサメチルジシラザン、γ−メルカプトプロピルトリメトキシシラン等を挙げることができるが、これらに限定されない。
【００８６】
リンの酸素酸としては、遊離の酸素酸を少なくとも１個以上有するものであれば特に限定されず、例えば、次亜リン酸、亜リン酸、オルトリン酸、次リン酸等のリン酸類、メタリン酸、ピロリン酸、トリポリリン酸、ポリリン酸、ウルトラリン酸等の縮合リン酸類が挙げられる。
【００８７】
リンの酸素酸の誘導体としては、上記のリンの酸素酸を遊離の酸素酸を少なくとも１個以上残した状態でアルコール類と部分的にエステル化されたもの等が挙げられるが、これらに限定されない。これらのアルコール類としては、メタノール、エタノール、エチレングリコール、グリセリン等の脂肪族アルコール、フェノール、キシレノール、ハイドロキノン、カテコール、フロログリシノール等の芳香族アルコール等が挙げられるが、これらに限定されない。
【００８８】
これらのシランカップリング剤、およびリンの酸素酸もしくはその誘導体は、単独で、または２種以上を混合して用いることができる。
【００８９】
本発明の接着剤組成物は、上記成分の他に、必要に応じて充填剤、軟化剤、老化防止剤、安定剤、接着促進剤、レベリング剤、消泡剤、可塑剤、無機フィラー、粘着付与性樹脂、繊維類、可使用時間延長剤、酸化防止剤、紫外線吸収剤、加水分解防止剤、防黴剤、増粘剤、可塑剤、顔料等の着色剤、充填剤等の添加剤を含有することができる。
【００９０】
上記無溶剤型接着剤組成物と、少なくとも２つのシート状基材を用いてなる積層体の製造方法について説明する。
【００９１】
本発明の積層体の製造方法としては、既知の無溶剤型接着剤組成物の積層方法を使用することができるが、具体的には、ポリイソシアネート（Ａ）と、アルコール（Ｂ）を均一に混合した接着剤組成物を、無溶剤型のラミネーターによって任意のシート状基材上に塗布して接着剤層を形成する。その後、前記接着剤層と別の任意のシート状基材とを貼り合せ、常温又は加温下でエージングして硬化させることで得られる。塗布温度は、塗布する際の作業性、並びに加熱下の無溶剤型接着剤組成物の粘度を考慮し、通常は４０〜１００℃、好ましくは６０℃〜９０℃で行うが、より高温である方が塗工後に温度が低下した際に弾性を付与でき、巻きずれを防止できる等の点で好ましい。塗布量は、基材の種類や塗工条件等に応じて適宜選択されるが、通常１．０〜５．０ｇ／ｍ2、好ましくは１．５〜４．５ｇ／ｍ2である。
【００９２】
また本発明の無溶剤型接着剤組成物は、作業時間を確保するという観点から、ポリイソシアネート（Ａ）とアルコール（Ｂ）とを混合後、塗工温度条件下において３０〜４０分経過した際の粘度が１２０００ｍＰａ・ｓ以下であることが好ましく、さらに好ましくは８０００ ｍＰａ・ｓ以下である。
【００９３】
シート状基材としては、例えば、ポリエステル、ポリアミド、ポリエチレン、ポリプロピレン等のプラスチックフィルム；アルミニウム、酸化珪素、酸化アルミ等を蒸着した金属蒸着フィルム；ステンレス、鉄、銅、鉛等の金属箔などが用いられる。かかる基材の組合せは、使用される用途に合わせて適宜選択され、プラスチックフィルム同士であっても、プラスチックフィルムと金属蒸着フィルムまたは金属箔と組み合わせてもよい。
【００９４】
本発明の無溶剤型接着剤組成物は、特に高温殺菌処理に用いられる金属箔を含むラミネート複合フィルムにおいて、バリア層である金属箔（例えばアルミニウム箔等）と内容物側に面するプラスチックフィルム（例えばポリプロピレンフィルム等）との接着剤として好適に用いることができる。
【００９５】
本発明の一実施形態は、上述のように、アルコール（Ｂ）がポリオール（Ｂ１）単独である場合も含む。
【００９６】
すなわち、本発明の一実施形態は、ポリイソシアネート成分（Ａ）とポリオール成分（Ｂ１）とを含む接着剤組成物であって、
ポリイソシアネート成分（Ａ）が、３官能以上のイソシアネート化合物（Ｃ１）と、３官能以上のイソシアネート化合物（Ｃ２）中のイソシアナト基１００ｍｏｌ％に対して単官能アルコール（Ｄ）を２５〜６５ｍｏｌ％反応させて得られた反応生成物（Ｅ）とを含んでなり、
ポリオール成分（Ｂ１）の酸価が、１〜１５ｍｇＫＯＨ／ｇであり、
ポリイソシアネート成分（Ａ）中のイソシアナト基と、ポリオール成分（Ｂ１）中の水酸基の当量比（イソシアナト基／水酸基）が８０／１００〜２５０／１００であることを特徴とする接着剤組成物に関する。
【００９７】
また、本発明の一実施形態は、ポリイソシアネート成分（Ａ）１００重量％中に、反応生成物（Ｅ）を２０〜８０重量％含むことを特徴とする前記接着剤組成物に関する。
【００９８】
また、本発明の一実施形態は、３官能以上のイソシアネート化合物（Ｃ１）が脂肪族ジイソシアネート、芳香脂肪族ジイソシアネート、および脂環族ジイソシアネートからなる群より選択される少なくとも１種のジイソシアネート化合物の３量体であることを特徴とする前記接着剤組成物であってよい。
【００９９】
また、本発明の一実施形態は、３官能以上のイソシアネート化合物（Ｃ２）が脂肪族ジイソシアネート、芳香脂肪族ジイソシアネート、および脂環族ジイソシアネートからなる群より選択される少なくとも１種のジイソシアネート化合物の３量体であることを特徴とする前記接着剤組成物であってよい。
【０１００】
また、本発明の一実施形態は、単官能アルコール（Ｄ）が、脂環族アルコール（Ｄ１）であることを特徴とする前記接着剤組成物であってよい。
【０１０１】
また、本発明の一実施形態は、ポリオール（Ｂ１）中の全水酸基の７０ｍｏｌ％以上が１級水酸基であることを特徴とする前記接着剤組成物であってよい。
【０１０２】
また、本発明の一実施形態は、無溶剤型である、前記接着剤組成物であってよい。
【０１０３】
さらに、本発明の別の実施形態は、少なくとも２つのシート状基材を、前記接着剤組成物を用いて積層させてなる積層体を含む。
【実施例】
【０１０４】
以下に、実施例により、本発明をさらに具体的に説明するが、以下の実施例は本発明の権利範囲を何ら制限するものではない。なお、実施例における「部」は「重量部」を、「％」は「重量％」をそれぞれ表す。
【０１０５】
なお、実施例中の「粘度」、「数平均分子量」、「水酸基価」、「酸価」および「イソシアネート当量」の測定方法は、次の通りである。
【０１０６】
粘度：Ｂ型粘度計（東京計器社製、型式ＢＬ）を用い測定した。
【０１０７】
数平均分子量：カラムとしてＳｈｏｄｅｘ  ＧＰＣ  ＬＦ−６０４（Ｓｈｏｄｅｘ社製）を用い、ＲＩ検出器を装備したＧＰＣ（Ｓｈｏｄｅｘ社製、ＧＰＣ−１０４）で展開溶媒にＴＨＦを用いた時のポリスチレン換算分子量を用いた。
【０１０８】
水酸基価：ＪＩＳ  Ｋ１５５７−１に準拠して測定した。
【０１０９】
酸価：ＪＩＳ  Ｋ００７０に準拠して測定した。
【０１１０】
イソシアネート当量：ＪＩＳ  Ｋ１６０３−１に準拠して測定した。
【０１１１】
＜イソシアネート化合物（Ｃ１）＞
イソシアネート化合物（Ｃ１−１）〜（Ｃ１−３）としては、下記を用いた。
・Ｃ１−１：ＨＤＩビュレット（製品名：バナソートＨＢ−１００、ＢＡＳＦ社製）
・Ｃ１−２：ＨＤＩヌレート（製品名：タケネートＤ１７７Ｎ、三井化学社製）
・Ｃ１−３：ＩＰＤＩヌレート（製品名：ＶＥＳＴＡＮＴ  Ｔ１８９０／１００、エボニック社製）
【０１１２】
（合成例１１）イソシアネート化合物（Ｃ１−４）
数平均分子量１，０００、平均水酸基数３のポリオキシプロピレングリセリルエーテル１６６．２部、ヘキサメチレンジイソシアネート８３．８部（水酸基１００ｍｏｌ％に対してイソシアナト基２００ｍｏｌ％分）を反応容器に仕込み、窒素ガス気流下で攪拌しながら１１０℃で４時間反応を行い、数平均分子量１５００のイソシアネート化合物（Ｃ１−４）を得た。イソシアネート当量は８．４％であった。
【０１１３】
（合成例１２）イソシアネート化合物（Ｃ１−５）
数平均分子量６００、平均水酸基数２のポリオキシプロピレングリコール８７．２部、ヘキサメチレンジイソシアネートのビュレット体１６２．８部（水酸基１００ｍｏｌ％に対してイソシアナト基３００ｍｏｌ％分）を反応容器に仕込み、窒素ガス気流下で攪拌しながら１１０℃で４時間反応を行い、数平均分子量１６００のイソシアネート化合物（Ｃ１−５）を得た。イソシアネート当量は９．８％であった。
【０１１４】
＜反応生成物（アルコール付加イソシアネート）（Ｅ）および（Ｆ）＞
（合成例１）アルコール付加イソシアネート（Ｅ−１）
ヘキサメチレンジイソシアネートのビュレット体２１９．９部、シクロヘキサノール３０．１部（イソシアナト基１００ｍｏｌ％に対して２５ｍｏｌ％分）を反応容器に仕込み、窒素ガス気流下で攪拌しながら１１０℃で４時間反応を行い、アルコール付加イソシアネート（Ｅ−１）を得た。
【０１１５】
（合成例２）アルコール付加イソシアネート（Ｅ−２）
ヘキサメチレンジイソシアネートのビュレット体２０９．８部、シクロヘキサノール４０．２部（イソシアナト基１００ｍｏｌ％に対して３５ｍｏｌ％分）を反応容器に仕込み、窒素ガス気流下で攪拌しながら１１０℃で４時間反応を行い、アルコール付加イソシアネート（Ｅ−２）を得た。
【０１１６】
（合成例３）アルコール付加イソシアネート（Ｅ−３）
ヘキサメチレンジイソシアネートのビュレット体１８４．４部、シクロヘキサノール６５．６部（イソシアナト基１００ｍｏｌ％に対して６５ｍｏｌ％分）を反応容器に仕込み、窒素ガス気流下で攪拌しながら１１０℃で４時間反応を行い、アルコール付加イソシアネート（Ｅ−３）を得た。
【０１１７】
（合成例４）アルコール付加イソシアネート（Ｅ−４）
ヘキサメチレンジイソシアネートのビュレット体２０９．８部、ヘキサノール４０．２部（イソシアナト基１００ｍｏｌ％に対して３５ｍｏｌ％分）を反応容器に仕込み、窒素ガス気流下で攪拌しながら９０℃で４時間反応を行い、アルコール付加イソシアネート（Ｅ−４）を得た。
【０１１８】
（合成例５）アルコール付加イソシアネート（Ｅ−５）
ヘキサメチレンジイソシアネートのビュレット体１９３．９部、ボルネオール５６．１部（イソシアナト基１００ｍｏｌ％に対して３５ｍｏｌ％分）を反応容器に仕込み、窒素ガス気流下で攪拌しながら１１０℃で４時間反応を行い、アルコール付加イソシアネート（Ｅ−５）を得た。
【０１１９】
（合成例６）アルコール付加イソシアネート（Ｅ−６）
ヘキサメチレンジイソシアネートのビュレット体１９３．３部、ｌ−メントール５６．７部（イソシアナト基１００ｍｏｌ％に対して３５ｍｏｌ％分）を反応容器に仕込み、窒素ガス気流下で攪拌しながら１１０℃で４時間反応を行い、アルコール付加イソシアネート（Ｅ−６）を得た。
【０１２０】
（合成例７）アルコール付加イソシアネート（Ｅ−７）
ヘキサメチレンジイソシアネートのヌレート体２１３．６部、シクロヘキサノール３６．４部（イソシアナト基１００ｍｏｌ％に対して３５ｍｏｌ％分）を反応容器に仕込み、窒素ガス気流下で攪拌しながら１１０℃で４時間反応を行い、アルコール付加イソシアネート（Ｅ−７）を得た。
【０１２１】
（合成例１３）アルコール付加イソシアネート（Ｅ−８）
イソシアネート化合物（Ｃ１−４）２３７．９部、シクロヘキサノール１２．１部（イソシアナト基１００ｍｏｌ％に対して２５ｍｏｌ％分）を反応容器に仕込み、窒素ガス気流下で攪拌しながら１１０℃で４時間反応を行い、数平均分子量１５８０のアルコール付加イソシアネート（Ｅ−８）を得た。
【０１２２】
（合成例１４）アルコール付加イソシアネート（Ｅ−９）
イソシアネート化合物（Ｃ１−５）２３６．０部、シクロヘキサノール１４．０部（イソシアナト基１００ｍｏｌ％に対して２５ｍｏｌ％分）を反応容器に仕込み、窒素ガス気流下で攪拌しながら１１０℃で４時間反応を行い、数平均分子量１７００のアルコール付加イソシアネート（Ｅ−９）を得た。
【０１２３】
（合成例８）アルコール付加イソシアネート（Ｆ）
ヘキサメチレンジイソシアネートのビュレット体２３１．０部、シクロヘキサノール１９．０部（イソシアナト基１００ｍｏｌ％に対して１５ｍｏｌ％分）を反応容器に仕込み、窒素ガス気流下で攪拌しながら１１０℃で４時間反応を行い、アルコール付加イソシアネート（Ｆ）を得た。
【０１２４】
＜ポリオール（Ｂ１）＞
（合成例９）ポリオール（Ｂ１−１）
イソフタル酸１７５部、アジピン酸３２０部、安息香酸４９部、エチレングリコール７６部、ネオペンチルグリコール３８０部を反応容器に仕込み、窒素ガス気流下で攪拌しながら１５０℃〜２４０℃に加熱してエステル化反応を行った。酸価が２．１（ｍｇＫＯＨ／ｇ）になったところで反応温度を２００℃にし、反応容器内部を徐々に減圧し、１．３ｋＰａ以下で３０分反応させた後、１１０℃まで冷却した。その後、無水トリメリット酸５．０部を加えて１１０℃にて酸変性することで、ポリオール成分（Ｂ１−１）を得た。得られたポリオール（Ｂ１−１）の水酸基はすべて１級水酸基であり、数平均分子量は７５０、酸価は３．６、水酸基価は１０４であった。
【０１２５】
（合成例１０）ポリオール（Ｂ１−２）
イソフタル酸４３８部、エチレングリコール１０６部、ネオペンチルグリコール２００部を反応容器に仕込み、窒素ガス気流下で攪拌しながら１５０℃〜２４０℃に加熱してエステル化反応を行った。酸価が１．５（ｍｇＫＯＨ／ｇ）になったところで反応温度を２００℃にし、反応容器内部を徐々に減圧し、１．３ｋＰａ以下で３０分反応させた後、１１０℃まで冷却した。その後、無水トリメリット酸５．０部を加えて１１０℃にて酸変性することで、ポリオール（Ｂ１−２）を得た。得られたポリオール（Ｂ１−２）の水酸基はすべて１級水酸基であり、数平均分子量は８５０、酸価は５．１、水酸基価は９３であった。
【０１２６】
（合成例１５）ポリオール（Ｂ１−３）
イソフタル酸１７５部、アジピン酸３２０部、安息香酸４９部、エチレングリコール７６部、ネオペンチルグリコール３８０部を反応容器に仕込み、窒素ガス気流下で攪拌しながら１５０℃〜２４０℃に加熱してエステル化反応を行った。酸価が２．１（ｍｇＫＯＨ／ｇ）になったところで反応温度を２００℃にし、反応容器内部を徐々に減圧し、１．３ｋＰａ以下で３０分反応させた後、１１０℃まで冷却した。その後、無水トリメリット酸２８部を加えて１１０℃にて酸変性することで、ポリオール（Ｂ１−３）を得た。得られたポリオール（Ｂ１−３）の水酸基はすべて１級水酸基であり、数平均分子量は７５０、酸価は２０．１であった。水酸基価は９７であった。
【０１２７】
（合成例１６）ポリオール（Ｂ１−４）
イソフタル酸１７５部、アジピン酸３２０部、安息香酸４９部、エチレングリコール７６部、ネオペンチルグリコール３８０部を反応容器に仕込み、窒素ガス気流下で攪拌しながら１５０℃〜２４０℃に加熱してエステル化反応を行った。酸価が２．１（ｍｇＫＯＨ／ｇ）になったところで反応温度を２００℃にし、反応容器内部を徐々に減圧し、１．３ｋＰａ以下で３０分反応させた後、１１０℃まで冷却した。その後、無水トリメリット酸２１部を加えて１１０℃にて酸変性することで、ポリオール（Ｂ１−４）を得た。得られたポリオール（Ｂ１−４）の水酸基はすべて１級水酸基であり、数平均分子量は７５０、酸価は１５．０であった。水酸基価は９９であった。
【０１２８】
（合成例１７）ポリオール（Ｂ１−５）
イソフタル酸１７５部、アジピン酸３２０部、安息香酸４９部、エチレングリコール７６部、ネオペンチルグリコール３８０部を反応容器に仕込み、窒素ガス気流下で攪拌しながら１５０℃〜２４０℃に加熱してエステル化反応を行った。酸価が２．１（ｍｇＫＯＨ／ｇ）になったところで反応温度を２００℃にし、反応容器内部を徐々に減圧し、１．３ｋＰａ以下で３０分反応させた後、１１０℃まで冷却した。その後、無水トリメリット酸１４部を加えて１１０℃にて酸変性することで、ポリオール（Ｂ１−５）を得た。得られたポリオール（Ｂ１−５）の水酸基はすべて１級水酸基であり、数平均分子量は７５０、酸価は１０．２であった。水酸基価は１０１であった。
【０１２９】
＜単官能アルコール（Ｂ２）＞
単官能アルコール（Ｂ２−１）〜（Ｂ２−４）としては、下記を用いた。
・Ｂ２−１：ポリオキシプロピレンアルキルエーテル（製品名：ユニルーブＭＢ−３８、日油社製、理論水酸基価２８ｍｇＫＯＨ／ｇ）
・Ｂ２−２：ひまし油系単官能アルコール（製品名：ＵＲＩＣ  Ｈ−３１、伊藤製油社製、理論水酸基価１８７ｍｇＫＯＨ／ｇ）
・Ｂ２−３：ポリオキシアルキレンアルキルエーテル（製品名：ユニルーブ５０ＭＢ−７２、日油社製、理論水酸基価１８ｍｇＫＯＨ／ｇ）
・Ｂ２−４：ヘキシルデカノール（製品名：リソノール１６ＳＰ、高級アルコール工業社製、理論水酸基価２３１ｍｇＫＯＨ／ｇ）
【０１３０】
＜接着剤組成物の調製＞
表１及び表２に各接着剤組成物の組成を示す。
３官能以上のイソシアネート化合物（Ｃ１−１）〜（Ｃ１−５）、アルコール付加イソシアネート（Ｅ−１）〜（Ｅ−９）または（Ｆ）、ポリオール（Ｂ１−１）〜（Ｂ１−５）、および任意に単官能アルコール（Ｂ２−１）〜（Ｂ２−４）、および添加剤を表１及び表２に示す配合比で加熱混合し、実施例１〜４１、及び比較例１〜４の無溶剤型接着剤組成物を調製した。
【０１３１】
【表１】
2016121351.tif 000002
【０１３２】
【表２】
2016121351.tif 000003
【０１３３】
＜ラミネート複合フィルムの作成＞
ポリエチレンテレフタレート（厚み１２μｍ、 以下ＰＥＴと記載）／アルミ箔（厚み
９μｍ）／未延伸ポリプロピレン（厚み７０μｍ、以下ＣＰＰと記載）の複合フィルムを下記の方法で作成した。
【０１３４】
まず、ＰＥＴフィルムに、ハイレトルト用のドライラミネート接着剤（製品名：ＴＭ−２５０ＨＶ／ＣＡＴ−ＲＴ８６Ｌ−６０、東洋モートン社製）をドライラミネータで３．５ｇ／ｍ２となるよう塗布し、塗布面とアルミ箔を貼り合せた後、得られた積層体を４０℃の環境下で３日間エージングすることで、ＰＥＴ／アルミ箔の積層体を得た。
【０１３５】
次に、このＰＥＴ／アルミ箔積層体のアルミ箔面に、各実施例および比較例の無溶剤型接着剤組成物を、無溶剤型テストコーターにて７０℃で塗布量３ｇ／ｍ2となるよう塗布し、塗布面とＣＰＰを貼り合せた後、得られた積層体を４０℃の環境下で３日間エージングすることで、ＰＥＴ/アルミ箔/ＣＰＰのラミネート複合フィルムを得た。
【０１３６】
なお、テストコーターの塗工は実施例１〜２１、及び比較例１〜４については６０℃及び７０℃で実施し、実施例２２〜４１については６０℃で実施した。
【０１３７】
＜ポットライフ（７０℃）＞
接着剤組成物について、７０℃で均一混合４０分後の粘度を測定し、以下の基準で判定した。その結果を表１に示す。
Ｂ：粘度が８,０００ｍＰａ・ｓ未満。
Ｃ：粘度が８,０００ｍＰａ・ｓ以上、１２，０００ｍＰａ・ｓ未満。
Ｄ：粘度が１２，０００ｍＰａ・ｓ以上。
【０１３８】
＜ポットライフ（６０℃）＞
接着剤組成物について、６０℃で均一混合３０分後の粘度を測定し、以下の基準で判定した。その結果を表１に示す。
Ａ：粘度が１０,０００ｍＰａ・ｓ未満。
Ｂ：粘度が１０,０００ｍＰａ・ｓ以上、１２,０００ｍＰａ・ｓ未満。
Ｃ：粘度が１２,０００ｍＰａ・ｓ以上、１５，０００ｍＰａ・ｓ未満。
Ｄ：粘度が１５，０００ｍＰａ・ｓ以上。
【０１３９】
上記方法にて作製したラミネート複合フィルムについて、接着力、耐レトルト性、耐内容物性の各物性を下記の方法で評価した。その結果を表１に示す。
【０１４０】
＜接着力＞
上記方法にて作成したラミネート複合フィルムを１５ｍｍ幅に切り取り、２５℃、相対湿度５０％の環境下で、剥離速度３００ｍｍ／分の剥離速度で引張り、ＣＰＰ／アルミ箔間のＴ字剥離強度（Ｎ／１５ｍｍ）を測定した。
【０１４１】
＜耐レトルト性（加熱殺菌後の接着力[1]）、耐内容物性[1]＞
上記方法にて作成したラミネート複合フィルムについて、１４ｃｍ×１８ｃｍの大きさの袋を、ＣＰＰが内側になるように１９０℃、１秒のヒートシール条件で作製した。内容物には、３％酢酸水溶液／ケチャップ／サラダ油を、１／１／１の重量比で混合したものを充填した。この袋を、回転式レトルト試験器を用い、３０ｒｐｍ、１３５℃、３０分の加圧条件下で熱水殺菌を行った後、上記接着力測定と同様の方法でＣＰＰ／アルミ箔間のＴ字剥離強度（Ｎ／１５ｍｍ）を測定した（「加熱殺菌後接着力[1]」と表記する）。また、５５℃の環境下で４週間保存した袋については、外観の変化についても目視で観察し、耐内容物性を以下の基準で判定した（「耐内容物性[1]」と表記する）。その結果を表に示す。
Ｂ：ゆず肌状の模様や小さな斑点状の模様がなく、接着剤層が均一である（良好）。
Ｃ：ゆず肌状の模様や小さな斑点状の模様が多少観測される（使用可）。
Ｄ：ゆず肌状の模様や小さな斑点状の模様が多数観測される（使用不可）。
【０１４２】
＜耐レトルト性（加熱殺菌後接着力[2]）、耐内容物性[2]＞
内容物を３％酢酸水溶液に変更した以外は、上記と同様の手順で内容物を充填した袋を作製した。この袋を、回転式レトルト試験器を用い、３０ｒｐｍ、１３５℃、３０分の加圧条件下で熱水殺菌を行った後、上記接着力測定と同様の方法でＣＰＰ／アルミ箔間のＴ字剥離強度（Ｎ／１５ｍｍ）を測定した（「加熱殺菌後接着力[2]」と表記する）。また、５５℃の環境下で４週間保存した袋については、外観の変化について目視で観察し、耐内容物性を以下の基準で判定した（「耐内容物性[2]」と表記する）。その結果を表に示す。
Ａ：ゆず肌状の模様や小さな斑点状の模様がなく、接着剤層が均一である（非常に良好）。
Ｂ：ゆず肌状の模様や小さな斑点状の模様が極僅かに観測される（良好）。
Ｃ：ゆず肌状の模様や小さな斑点状の模様が多少観測される（使用可）。
Ｄ：ゆず肌状の模様や小さな斑点状の模様が多数観測される（使用不可）。
【０１４３】
表１及び表２に示されるように、本発明の接着剤組成物は、良好な作業性を有し、接着強度と耐酸性に優れていることがわかった。